(57)【要約】  本発明は、リチウム二次電池用負極、その製造方法及びこれを含むリチウム二次電池に関する。より詳細には、本発明に係るリチウム二次電池用負極は、金属と窒化リチウムからなる３次元構造体を含む保護層が形成され、負極の表面に均一なイオン伝導度と電気伝導度を誘導することができる。
2021530855.tif 000002
【特許請求の範囲】
【請求項１】
リチウム金属層；及び前記リチウム金属層の少なくとも一面に形成された保護層；を含むリチウム二次電池用負極であって、
前記保護層は３次元構造体を含むが、
前記３次元構造体は、金属及び窒化リチウムを含む、リチウム二次電池用負極。
【請求項２】
前記金属は、Ｃｕ、Ｓｉ、Ｇｅ、Ｚｎ、及びＴｉからなる群より選択された１種以上のリチウム親和的金属（Ｌｉｔｈｉｏｐｈｉｌｉｃ Ｍｅｔａｌ）を含む、請求項１に記載のリチウム二次電池用負極。
【請求項３】
前記保護層の厚さは１〜３０μｍである、請求項１または２に記載のリチウム二次電池用負極。
【請求項４】
前記３次元構造体は、金属５０〜９９重量％及び窒化リチウム１〜５０重量％を含む、請求項１から３のいずれか１項に記載のリチウム二次電池用負極。
【請求項５】
前記リチウム金属層の厚さは１〜７００μｍである、請求項１から４のいずれか１項に記載のリチウム二次電池用負極。
【請求項６】
（Ｓ１）エッチング溶液に金属を浸漬させ、３次元構造の金属水酸化物を形成する段階；
（Ｓ２）前記３次元構造の金属水酸化物を窒化（ｎｉｔｒａｔｉｏｎ）反応させ、３次元構造の金属窒化物を形成する段階；及び
（Ｓ３）前記３次元構造の金属窒化物をリチウム金属層上に転写させ、金属及び窒化リチウムを含む３次元構造体を含む保護層を形成する段階；を含むリチウム二次電池用負極の製造方法。
【請求項７】
前記（Ｓ１）段階において、前記エッチング溶液は水酸化ナトリウム、水酸化カリウム、水酸化カルシウム、水酸化リチウム、及びアンモニアからなる群より選択される１種以上のアルカリ（ａｌｋａｌｉｎｅ）を含む、請求項６に記載のリチウム二次電池用負極の製造方法。
【請求項８】
前記エッチング溶液は、過硫酸アンモニウム（Ａｍｍｏｎｉｕｍ ｐｅｒｓｕｌｆａｔｅ）、過硫酸ナトリウム、及び過硫酸カリウムからなる群より選択される１種以上の過硫酸塩をさらに含む、請求項７に記載のリチウム二次電池用負極の製造方法。
【請求項９】
前記（Ｓ２）段階において、前記窒化反応は、不活性雰囲気下で前記３次元構造の金属水酸化物に窒素供給源ガスを反応させて行われる、請求項６から８のいずれか１項に記載のリチウム二次電池用負極の製造方法。
【請求項１０】
前記窒素供給源ガスは、アンモニア（ＮＨ３）、窒素（Ｎ２）及び亜酸化窒素（Ｎ２Ｏ）からなる群より選択される１種以上を含む、請求項９に記載のリチウム二次電池用負極の製造方法。
【請求項１１】
前記（Ｓ３）段階において、前記３次元構造の金属窒化物を前記リチウム金属層に接するようにした後、加圧して転写させる、請求項６から１０のいずれか１項に記載のリチウム二次電池用負極の製造方法。
【請求項１２】
請求項１〜５のいずれか１項に記載の負極を含む、リチウム二次電池。
【発明の詳細な説明】
【技術分野】
【０００１】
本出願は、２０１９年３月８日付け韓国特許出願第１０−２０１９−００２６８０７号及び２０２０年３月４日付け韓国特許出願第１０−２０２０−００２７０５５号に基づく優先権の利益を主張し、当該韓国特許出願の文献に開示されたすべての内容は本明細書の一部として含む。
【０００２】
本発明は、リチウム二次電池用負極、その製造方法及びこれを含むリチウム二次電池に関する。
【背景技術】
【０００３】
最近まで、負極としてリチウムを用いる高エネルギー密度電池を開発するにおいてかなりの関心があった。例えば、非−電気活性材料の存在で負極の重量及び体積を増加させ、電池のエネルギー密度を減少させるリチウムが挿入された炭素負極、及びニッケルまたはカドミウム電極を有する他の電気化学システムと比較して、リチウム金属は低重量及び高容量特性を持つため、電気化学電池の負極活物質として非常に注目を集めている。リチウム金属負極、またはリチウム金属を主に含む負極は、リチウム−イオン、ニッケル金属水素化物またはニッケル−カドミウム電池のような電池よりは軽量化され、高エネルギー密度を有する電池を構成する機会を提供する。このような特徴はプレミアムの低い荷重値で支払われる、携帯電話及びラップ−トップコンピュータのような携帯用の電子デバイス用電池に非常に好ましい。
【０００４】
従来のリチウムイオン電池は負極に黒鉛、正極にＬＣＯ（Ｌｉｔｈｉｕｍ Ｃｏｂａｌｔ Ｏｘｉｄｅ）を用いて、７００ｗｈ／ｌ水準のエネルギー密度を有している。しかし、最近、高いエネルギー密度を必要とする分野が拡大しており、リチウムイオン電池のエネルギー密度を増加させる必要性が持続的に提起されている。例えば、電気自動車の１回充電時、走行距離を５００ｋｍ以上に増やすためにもエネルギー密度の増加が必要である。
【０００５】
リチウムイオン電池のエネルギー密度を高めるために、リチウム電極の使用が増加している。しかし、リチウム金属は反応性が大きく、扱いにくい金属として工程で扱いが難しい問題がある。
【０００６】
リチウム二次電池の負極としてリチウム金属を用いる場合、リチウム金属は電解質、水または有機溶媒などの不純物、リチウム塩などと反応して不動態層（固体電解質相（ＳＥＩ：Ｓｏｌｉｄ Ｅｌｅｃｔｒｏｌｙｔｅ Ｉｎｔｅｒｐｈａｓｅ））を形成する。このような不動態層は、局部上の電流密度の差をもたらして充電時にリチウム金属による樹脂上のデンドライトの形成を促進させ、充放電時に漸次的に成長して正極と負極との間の内部短絡を誘発する。また、デンドライトは機械的に弱い部分（ボトルネック（ｂｏｔｔｌｅ ｎｅｃｋ））を有しているため、放電中に集電体と電気的接触を失う不活性リチウム（デッドリチウム（ｄｅａｄ ｌｉｔｈｉｕｍ））を形成することで電池の容量を減少させ、サイクル寿命を短縮させ、電池の安定性によくない影響を与える。
【０００７】
このようなリチウム金属負極の問題点を改善するために、様々な組成または形態を有する保護層が形成されたリチウム金属負極が開発されてきた（特許文献１、特許文献２）。
【０００８】
しかし、リチウム二次電池において全般的な電池性能を改善できるようにするリチウム金属負極の保護層に対する研究成果は不十分な実情である。
【０００９】
したがって、リチウム金属を負極として用いる電池において、電池性能を向上できるように、電極表面で均一な電気伝導度を示し、リチウムデンドライトの成長を抑制し、デッドＬｉ（ｄｅａｄ Ｌｉ）の発生を防止するリチウム金属負極の開発が急務となっている実情である。
【先行技術文献】
【特許文献】
【００１０】
【特許文献１】中国特許出願公開第１０７８６３４８８号明細書
【特許文献２】韓国公開特許第２０１８−００１２５４１号公報
【発明の概要】
【発明が解決しようとする課題】
【００１１】
本発明者らは、前記問題点を解決するために多角的に研究を行った結果、内部に空洞（ｖｏｉｄ）を含む３次元構造体を含む保護層をリチウム金属層の表面に転写させて負極を製造した。前記３次元構造体は、金属層及び前記金属層の表面に形成された窒化リチウム層を含むようにすることで、前記窒化リチウム層によりリチウム金属層の表面に均一なイオン伝導度と電気伝導度が誘導されることを確認した。
【００１２】
したがって、本発明の目的は、リチウム金属層の表面で均一なイオン伝導度と電気伝導度を示すリチウム二次電池用負極を提供することにある。
【００１３】
本発明の他の目的は、前記リチウム二次電池用負極の製造方法を提供することにある。
【００１４】
本発明のまた他の目的は、前記負極を含むリチウム二次電池を提供することにある。
【課題を解決するための手段】
【００１５】
前記目的を達成するために、本発明は、リチウム金属層；及び前記リチウム金属層の少なくとも一面に形成された保護層；を含むリチウム二次電池用負極であって、前記保護層は３次元構造体を含むが、前記３次元構造体は、金属及び窒化リチウムを含むことである、リチウム二次電池用負極を提供する。
【００１６】
前記金属は、Ｃｕ、Ｓｉ、Ｇｅ、Ｚｎ、及びＴｉからなる群より選択された１種以上のリチウム親和的金属（Ｌｉｔｈｉｏｐｈｉｌｉｃ Ｍｅｔａｌ）を含んでいてもよい。
【００１７】
前記保護層の厚さは、１〜３０μｍであってもよい。
【００１８】
前記３次元構造体は、金属５０〜９９重量％及び窒化リチウム１〜５０重量％を含むことができる。
【００１９】
前記リチウム金属層の厚さは、１〜７００μｍであってもよい。
【００２０】
本発明はまたは、（Ｓ１）エッチング溶液に金属を浸漬させ、３次元構造の金属水酸化物を形成する段階；（Ｓ２）前記３次元構造の金属水酸化物を窒化（ｎｉｔｒａｔｉｏｎ）反応させ、３次元構造の金属窒化物を形成する段階；及び（Ｓ３）前記３次元構造の金属窒化物をリチウム金属層上に転写させ、金属及び窒化リチウムを含む３次元構造体を含む保護層を形成する段階；を含むリチウム二次電池用負極の製造方法を提供する。
【００２１】
前記（Ｓ１）段階において、前記エッチング溶液は水酸化ナトリウム、水酸化カリウム、水酸化カルシウム、水酸化リチウム及びアンモニアからなる群より選択される１種以上のアルカリ（ａｌｋａｌｉｎｅ）を含んでいてもよい。
【００２２】
前記エッチング溶液は、過硫酸アンモニウム（Ａｍｍｏｎｉｕｍ ｐｅｒｓｕｌｆａｔｅ）、過硫酸ナトリウム及び過硫酸カリウムからなる群より選択される１種以上の過硫酸塩をさらに含んでいてもよい。
【００２３】
前記（Ｓ２）段階において、前記窒化反応は、不活性雰囲気下で前記３次元構造の金属水酸化物に窒素供給源ガスを反応させて行ってもよい。
【００２４】
前記窒素供給源ガスは、アンモニア（ＮＨ３）、窒素（Ｎ２）及び亜酸化窒素（Ｎ２Ｏ）からなる群より選択される１種以上を含んでいてもよい。
【００２５】
前記（Ｓ３）段階において、前記３次元構造の金属窒化物を前記リチウム金属層に接するようにした後、加圧して転写させてもよい。
【００２６】
本発明はまた、負極を含むリチウム二次電池を提供する。
【発明の効果】
【００２７】
本発明によると、自然的に存在しないため、化学合成を介してのみ製造可能な窒化リチウムを含むリチウム二次電池用負極を製造することができる。具体的に、金属水酸化物の窒化反応を介して３次元構造の金属窒化物を形成した後、リチウム金属層に転写する工程によって、窒化リチウムがリチウム金属表面に自発的に形成されるようにすることができる。前記リチウム金属層及び前記金属と窒化リチウムとからなる３次元構造体が形成された保護層を含むリチウム二次電池用負極を製造することができる。窒化リチウムはリチウムイオン伝導度に優れるため、前記リチウム金属層の表面に形成された窒化リチウムを含む保護層により、前記リチウム金属層の表面が均一なイオン伝導度と電気伝導度を示すようにすることができ、前記リチウム金属層と電解液との副反応を抑制することができる。
【００２８】
また、本発明に係るリチウム二次電池用負極において、前記窒化リチウムは金属とともに、前記保護層で３次元構造体を形成するので、リチウムデンドライトの成長を防止し、リチウムイオンがリチウム金属層の表面に滑らかで密集した構造で蒸着されるようにすることができる。これにより、リチウム二次電池の寿命と安全性を改善することができる。例えば、前記金属と窒化リチウムからなる３次元構造体を含む保護層により、リチウム金属表面の抵抗を下げることができ、持続的な充放電後にも副反応が最小化され、界面の安定性を向上させることができる。
【００２９】
また、前記保護層に含まれた３次元構造体により、リチウム金属層上に局所的に高い電流が示される現象を解消することができる。
【図面の簡単な説明】
【００３０】
【図１】本発明の一具現例に係るリチウム二次電池用負極の縦断面を示した模式図である。
【図２】実施例１のリチウム二次電池用負極を製造する工程図である。
【図３】実施例１及び比較例１の負極に対するＸ線光電子分光法（ＸＰＳ：Ｘ−ｒａｙ ｐｈｏｔｏｅｌｅｃｔｒｏｎ ｓｐｅｃｔｒｏｓｃｏｐｙ）グラフである。
【図４】実施例１、比較例１及び比較例４でそれぞれ製造された負極表面に対する走査型電子顕微鏡（ＳＥＭ：Ｓｃａｎｎｉｎｇ Ｅｌｅｃｔｒｏｎ Ｍｉｃｒｏｓｃｏｐｙ）写真である。
【図５ａ】実施例１及び比較例１の負極を含むリチウム二次電池駆動時に負極でのリチウム蒸着形態を示す写真で、負極の表面及び縦断面に対するＳＥＭ写真を示したものである。
【図５ｂ】それぞれ負極の表面及び縦断面に対するＳＥＭ写真を示したものである。
【図６ａ】実施例１で製造されたリチウム二次電池に対する寿命特性の測定結果を示したグラフである。
【図６ｂ】比較例１で製造されたリチウム二次電池に対する寿命特性の測定結果を示したグラフである。
【図６ｃ】比較例４で製造されたリチウム二次電池に対する寿命特性の測定結果を示したグラフである。
【図７ａ】実施例１及び比較例１で製造された負極を含むリチウム二次電池に対する性能測定実験の結果を示すグラフである（ＬＣＯ電極を含むリチウム二次電池）。
【図７ｂ】実施例１及び比較例１で製造された負極を含むリチウム二次電池に対する性能測定実験の結果を示すグラフである（ＬＴＯ電極を含むリチウム二次電池）。
【発明を実施するための形態】
【００３１】
以下、本発明の理解を助けるために、本発明をさらに詳細に説明する。
【００３２】
本明細書及び特許請求の範囲に使われた用語や単語は通常的かつ辞典的な意味に限定して解釈されてはならず、発明者自らは発明を最良の方法で説明するために用語の概念を適切に定義することができるとの原則に即して、本発明の技術的な思想に適合する意味と概念に解釈されなければならない。
【００３３】
本明細書において使用した用語「３次元構造」は、内部に空洞（ｖｏｉｄ）を含む構造体を意味し、前記空洞は気孔、通路などの空いた空間の形態を広範囲に含む概念である。
【００３４】
本発明において、前記「３次元構造体」は、内部に空洞（ｖｏｉｄ）を含むフレームワーク（ｆｒａｍｅｗｏｒｋ）として、前記フレーム金属及び窒化リチウムからなる構造体を意味する。
【００３５】
リチウム二次電池用負極
本発明は、リチウム金属層；及び前記リチウム金属層の少なくとも一面に形成された保護層；を含むリチウム二次電池用負極であって、前記保護層は３次元構造体を含むが、前記３次元構造体は、金属及び窒化リチウム（Ｌｉ３Ｎ）を含むことである、リチウム二次電池用負極に関する。
【００３６】
図１は、本発明の一具現例に係るリチウム二次電池用負極の縦断面を示した模式図である。
【００３７】
図１を参照すると、前記リチウム二次電池用負極（１）は、リチウム金属層（１０）；及びリチウム金属層（１０）の少なくとも一面に形成された保護層（２０）；を含んでいてもよい。また、リチウム金属層（１０）は、集電体（図示せず）の少なくとも一面に形成されていてもよい。
【００３８】
本発明に係るリチウム二次電池用負極において、前記保護層に形成された３次元構造体は、金属及び窒化リチウムを含むことができ、具体的に、前記金属５０〜９９重量％及び窒化リチウム１〜５０重量％を含んでいてもよい。
【００３９】
本発明において、前記金属は電気伝導性を示すと同時に、前記３次元構造体の形状を維持させる役割を果たすことができる。
【００４０】
前記金属は、Ｃｕ、Ｓｉ、Ｇｅ、Ｚｎ、及びＴｉからなる群より選択された１種以上のリチウム親和的金属（Ｌｉｔｈｉｏｐｈｉｌｉｃ Ｍｅｔａｌ）を含むことができ、好ましくはＣｕを含むことができる。前記金属としてリチウム親和的金属を用いる場合、窒化リチウムを含む３次元構造体の形成に有利であり、リチウム金属表面の抵抗を下げることができ、持続的な充放電後にも副反応が最小化され、界面の安定性を向上させることができる。
【００４１】
前記金属は、前記３次元構造体全体の重量を基準として５０重量％〜９９重量％で含まれることができる。具体的に、前記金属の含有量は、前記３次元構造体全体の重量を基準として５０重量％以上、７０重量％以上、９０重量％以上が可能であり、９９重量％以下、９８重量％以下が可能である。前記金属の含有量が５０重量％未満であれば、３次元構造体の耐久性が低下し、リチウム金属層の表面での電気伝導度が低下することができ、９９重量％を超えると、前記３次元構造体内に含まれた窒化リチウムの含有量が相対的に減少されるので、リチウムイオン伝導度が低下することができる。
【００４２】
本発明において、前記窒化リチウムは、高いリチウムイオン伝導度により、リチウム金属を保護するための保護層物質として好適である。前記リチウム金属の保護層物質として窒化リチウムを用いる場合、リチウム金属と電解液の界面で電気伝導度を下げ、イオン伝導度を高めることができる。
【００４３】
前記窒化リチウムは、前記３次元構造体全体の重量を基準として１重量％〜５０重量％で含まれることができる。具体的に、前記窒化リチウムの含有量は、前記３次元構造体全体の重量を基準として１重量％以上、２質量％以上が可能であり、５０重量％以下、３０重量％以下、１０重量％以下が可能である。前記窒化リチウムの含有量が１重量％未満であれば、負極でのリチウムイオン伝導度が低下することができ、５０重量％を超えると、前記３次元構造体内に含まれた金属の含有量が相対的に減少されるので、３次元構造体の耐久性と電気伝導度が低下することができる。
【００４４】
本発明において、前記保護層は前記３次元構造体を含むことができる。
【００４５】
前記保護層の厚さは、１μｍ〜３０μｍであってもよい。具体的に、前記保護層の厚さは１μｍ以上、２μｍ以上が可能であり、３０μｍ以下、１０μｍ以下、５μｍ以下が可能である。前記保護層の厚さが１μｍ未満であれば、水分及び外気から前記リチウム金属層を保護する性能が低下することができ、３０μｍ超えると、保護層自体が抵抗として作用して電池の性能が低下することができる。
【００４６】
本発明において、前記リチウム金属層の厚さは、１μｍ〜７００μｍであってもよい。具体的に、前記リチウム金属層の厚さは１μｍ以上、５μｍ以上、５０μｍ以上、１００μｍ以上が可能であり、７００μｍ以下、６００μｍ以下、５５０μｍ以下が可能である。前記リチウム金属層の厚さが１μｍ未満であれば、電池容量が低下することができ、７００μｍを超えると、リチウムデンドライトの成長抑制効果が少ない。
【００４７】
本発明に係るリチウム二次電池用負極において、前記集電体は、当該電池に化学的変化を誘発することなく且つ導電性を有するものであれば特に制限されず、例えば、銅、ステンレス鋼、アルミニウム、ニッケル、チタン及び焼成炭素のうち選択されるものであってもよい。また、前記銅またはステンレス鋼は、カーボン、ニッケル、チタン、銀などで表面処理されたものであってもよい。また、前記集電体は、アルミニウム−カドミウム合金などを用いることができる。また、前記集電体は、表面に微細な凹凸が形成されたフィルム、シート、箔、ネット、多孔質体、発泡体、不織布体などの多様な形態を用いることができる。
【００４８】
リチウム二次電池用負極の製造方法
本発明はまた、（Ｓ１）エッチング溶液に金属を浸漬させ、３次元構造の金属水酸化物を形成する段階；（Ｓ２）前記３次元構造の金属水酸化物を窒化（ｎｉｔｒａｔｉｏｎ）反応させ、３次元構造の金属窒化物を形成する段階；及び（Ｓ３）前記３次元構造の金属窒化物をリチウム金属層上に転写させ、金属及び窒化リチウムを含む３次元構造体を含む保護層を形成する段階；を含むリチウム二次電池用負極の製造方法に関する。
【００４９】
本発明において、前記（Ｓ１）段階では、エッチング溶液に金属を浸漬させ、３次元構造の金属水酸化物を形成することができる。
【００５０】
前記金属は、Ｃｕ、Ｓｉ、Ｇｅ、Ｚｎ、及びＴｉからなる群より選択されたリチウム親和的金属を含んでいてもよいが、これに制限されるものではない。例えば、前記金属は、前記金属をエッチングさせることができる前記金属用エッチング溶液と反応して３次元構造の金属水酸化物を形成し、窒化反応により金属窒化物を形成することができ、リチウム親和的な特性により前記金属窒化物とリチウムとの反応によって窒化リチウムを形成することができる特性を有する金属であれば、これに制限されるものではない。好ましくは、前記金属はＣｕであってもよい。
【００５１】
また、前記金属用エッチング溶液は前記金属だけでなく、前記金属を含む物質をエッチングさせながら３次元構造で成長させ、３次元構造の金属水酸化物を形成させることができる。例えば、前記金属は、前記エッチング溶液によりエッチングされ、ナノワイヤ（ｎａｎｏｗｉｒｅ、ＮＷ）またはナノロッド（ｎａｎｏｒｏｄ、ＮＲ）の形態で成長し、３次元構造の金属水酸化物を形成することができる。
【００５２】
前記金属用エッチング溶液は、アルカリを含むか、またはアルカリと過硫酸塩を含む溶液であってもよい。好ましくは、前記金属用エッチング溶液は、アルカリと過硫酸塩を含むことができ、この場合、金属水酸化物を形成する時間が短縮されるという点で有利である。
【００５３】
また、前記金属用エッチング溶液の濃度は、１Ｍ〜１０Ｍであってもよい。具体的に、前記金属用エッチング溶液の濃度は１Ｍ以上、１．５Ｍ以上、２Ｍ以上が可能であり、１０Ｍ以下、８Ｍ以下、５Ｍ以下が可能である。前記金属用エッチング溶液の濃度が１Ｍ未満であれば、３次元構造の金属水和物が合成される時間が長くかかることができ、１０Ｍを超えると、３次元構造の金属水和物が合成されることが困難な場合がある。
【００５４】
また、前記金属用エッチング溶液は好ましくは水を溶媒として用いた水溶液であってもよい。
【００５５】
前記アルカリ（ａｌｋａｌｉｎｅ）は、水酸化ナトリウム、水酸化カリウム、水酸化カルシウム、水酸化リチウム、及びアンモニアからなる群より選択される１種以上であってもよく、好ましくは水酸化ナトリウムであってもよい。前記過硫酸塩は過硫酸アンモニウム（Ａｍｍｏｎｉｕｍ ｐｅｒｓｕｌｆａｔｅ、ＡＰＳ）、過硫酸ナトリウム、及び過硫酸カリウムからなる群より選択される１種以上であってもよく、好ましくは過硫酸アンモニウムであってもよい。
【００５６】
本発明において、前記（Ｓ２）段階では、前記３次元構造の金属水酸化物を窒化（ｎｉｔｒａｔｉｏｎ）反応させ、３次元構造の金属窒化物を形成することができる。
【００５７】
前記窒化反応は、不活性雰囲気下で前記３次元構造の金属水酸化物に窒素供給源ガスを反応させて行われてもよい。
【００５８】
前記不活性雰囲気は、窒素、アルゴン、ヘリウム、ネオン、及びキセノンからなる群より選択される１種以上の不活性ガスによって形成されることができ、好ましくは、前記不活性ガスは窒素またはアルゴンであってもよい。
【００５９】
前記窒素供給源ガスは、アンモニア（ＮＨ３）、窒素（Ｎ２）及び亜酸化窒素（Ｎ２Ｏ）からなる群より選択された１種以上であってもよく、好ましくはアンモニアであってもい。
【００６０】
前記窒素供給源ガスを前記３次元構造の金属水酸化物に流すと、窒化反応が進行され、３次元構造の金属窒化物を形成することができる。
【００６１】
本発明において、前記（Ｓ３）段階では、前記３次元構造の金属窒化物をリチウム金属層上に転写させ、金属及び窒化リチウムを含む３次元構造体を含む保護層を形成することができる。
【００６２】
本発明において、前記（Ｓ３）段階では、前記３次元構造の窒化金属層をリチウム金属層上に転写させることができる。
【００６３】
前記転写は、前記３次元構造の窒化金属層をリチウム金属層に接するようにした後、加圧により機械的エネルギー（Ｍｅｃｈａｎｉｃａｌ Ｅｎｅｒｇｙ）を加えて行われてもよい。
【００６４】
前記転写時には、前記のリチウム金属層に含まれた一部のリチウム金属と前記３次元構造の金属窒化物が反応して、前記リチウム金属層上に金属と窒化リチウムを含む３次元構造体が形成されることができる。
【００６５】
言い換えれば、前記リチウム金属層上に保護層が形成され、前記保護層は、前記金属と窒化リチウムを含む３次元構造体を含んでいてもよい。
【００６６】
リチウム二次電池
本発明はまた、前述のような負極を含むリチウム二次電池に関する。
【００６７】
本発明に係るリチウム二次電池は、正極、負極、これらの間に介在された分離膜及び電解質を含むことができる。
【００６８】
本発明に係るリチウム二次電池において、前記負極は前述した通りである。
【００６９】
本発明に係るリチウム二次電池において、前記正極は、正極集電体及び前記正極集電体上に形成された正極活物質を有する正極活物質層を含むことができる。また、前記正極活物質層は、導電材及びバインダーのうち１種以上をさらに含むこともできる。
【００７０】
前記正極活物質は、リチウム含有遷移金属酸化物が好ましく用いられることができ、例えばＬｉＣｏＯ２、ＬｉＮｉＯ２、ＬｉＭｎＯ２、ＬｉＭｎ２Ｏ４、Ｌｉ（ＮｉａＣｏｂＭｎｃ）Ｏ２（０＜ａ＜１、０＜ｂ＜１、０＜ｃ＜１ 、ａ＋ｂ＋ｃ＝１）、ＬｉＮｉ１−ｙＣｏｙＯ２、ＬｉＣｏ１−ｙＭｎｙＯ２、ＬｉＮｉ１−ｙＭｎｙＯ２（０≦ｙ＜１）、Ｌｉ（ＮｉａＣｏｂＭｎｃ）Ｏ４（０＜ａ＜２、０＜ｂ＜２、０＜ｃ＜２、ａ＋ｂ＋ｃ＝２）、ＬｉＭｎ２−ｚＮｉｚＯ４、ＬｉＭｎ２−ｚＣｏｚＯ４（０＜ｚ＜２）、ＬｉＣｏＰＯ４及びＬｉＦｅＰＯ４からなる群より選択されるいずれか１つ、またはこれらのうち２種以上の混合物を用いることができる。また、このような酸化物（ｏｘｉｄｅ）の他に、硫化物（ｓｕｌｆｉｄｅ）、セレン化物（ｓｅｌｅｎｉｄｅ）及びハロゲン化物（ｈａｌｉｄｅ）なども用いることができる。
【００７１】
また、前記正極活物質は、硫黄元素（ｅｌｅｍｅｎｔａｌ ｓｕｌｆｕｒ、Ｓ８）、硫黄系化合物、硫黄−炭素複合体、またはそれらの混合物を含む。前記硫黄系化合物は、具体的に、Ｌｉ２Ｓｎ（ｎ≧１）、有機硫黄化合物または炭素−硫黄ポリマー（（Ｃ２Ｓｘ）ｎ：ｘ＝２．５〜５０、ｎ≧２）などであってもよい。
【００７２】
また、前記正極活物質は、前記正極活物質層全体の重量を基準として６０重量％〜８０重量％で含まれることができる。具体的に、前記正極活物質の含有量は、前記正極活物質層全体の重量を基準として６０重量％以上、６５重量％以上が可能であり、８０重量％以下、７８重量％以下、７５重量％以下が可能である。前記正極活物質の含有量が６０重量％未満であれば、電池性能が低下することができ、８０重量％を超えると、正極活物質以外の線状導電材またはバインダーの含有量が相対的に減少し、導電性または耐久性のような特性が低下することがある。
【００７３】
本発明に係るリチウム二次電池用正極において、前記バインダーは、スチレンブタジエンゴム（ＳＢＲ：Ｓｔｙｒｅｎｅ−Ｂｕｔａｄｉｅｎｅ Ｒｕｂｂｅｒ）／カルボキシメチルセルロース（ＣＭＣ：Ｃａｒｂｏｘｙｍｅｔｈｙｌ Ｃｅｌｌｕｌｏｓｅ）、ポリ（ビニルアセテート）、ポリビニルアルコール、ポリエチレンオキシド、ポリビニルピロリドン、アルキル化ポリエチレンオキシド、架橋結合されたポリエチレンオキシド、ポリビニルエーテル、ポリ（メチルメタクリレート）、ポリフッ化ビニリデン、ポリヘキサフルオロプロピレンとポリフッ化ビニリデンのコポリマー（商品名：Ｋｙｎａｒ）、ポリ（エチルアクリレート）、ポリテトラフルオロエチレン、ポリ塩化ビニル、ポリアクリロニトリル、ポリビニルピリジン、ポリスチレン、ポリアクリル酸、これらの誘導体、ブレンド、コポリマーなどを用いることができる。
【００７４】
また、前記バインダーの含有量は、前記正極活物質層全体の重量を基準として１重量％〜２０重量％であってもよい。具体的に、前記バインダーの含有量は、前記の正極活物質層全体の重量を基準として１重量％以上、３重量％以上、５重量％以上が可能であり、２０重量％以下、１８重量％以下、１５重量％以下が可能である。前記バインダーの含有量が１重量％ 以上であれば、正極活物質間または正極活物質と集電体間の結着力が大きく改善され、容量特性が低下する問題も防止することができる。また、ポリスルフィドとバインダーとして用いられる高分子鎖の特定の作用基間の相互作用によるポリスルフィド溶出の抑制も期待することができる。前記バインダーの含有量が２０重量％を超えると、電池容量が低下することができる。
【００７５】
本発明に係るリチウム二次電池用正極において、前記導電材は前記電気伝導性を向上させるためのものであり、リチウム二次電池において化学変化を起こさない電子伝導性物質であれば特に制限はない。
【００７６】
このような導電材は、当該電池に化学的変化を誘発することなく且つ導電性を持つものであれば特に制限されるものではなく、例えば、天然黒鉛や人造黒鉛などの黒鉛；カーボンブラック、アセチレンブラック、ケッチェンブラック、チャンネルブラック、ファーネスブラック、ランプブラック、サーマルブラックなどのカーボンブラック；炭素繊維や金属繊維などの導電性繊維；フッ化カーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などを用いることができる。
【００７７】
本発明に係るリチウム二次電池用正極において、前記正極集電体は、当該電池に化学的変化を誘発することなく、且つ高い導電性を有するものであれば特に制限されず、例えば、ステンレス鋼、アルミニウム、ニッケル、チタン、焼成炭素、またはアルミニウムやステンレス鋼の表面にカーボン、ニッケル、チタン、銀などで表面処理したものなどを用いることができる。このとき、前記正極集電体は、正極活物質との密着性を高めることもできるように、表面に微細な凹凸が形成されたフィルム、シート、箔、ネット、多孔質体、発泡体、不織布体などの多様な形態を用いることができる。
【００７８】
本発明に係るリチウム二次電池において、前記負極と正極との間に位置する分離膜は、負極と正極を互いに分離または絶縁させ、負極と正極との間にイオン輸送を可能にするものであれば、いずれも使用可能である。
【００７９】
前記分離膜は多孔性基材からなってもよく、前記多孔性基材は、通常、電気化学素子に用いられる多孔質基材であればいずれも使用が可能であり、例えばポリオレフィン系多孔質膜（ｍｅｍｂｒａｎｅ）または不織布を用いることができるが、これに特に限定されるものではない。
【００８０】
前記ポリオレフィン系多孔性膜の例としては、高密度ポリエチレン、線状低密度ポリエチレン、低密度ポリエチレン、超高分子量ポリエチレンのようなポリエチレン、ポリプロピレン、ポリブチレン、ポリペンテンなどのポリオレフィン系高分子をそれぞれ単独で、またはこれらを混合した高分子で形成した膜（ｍｅｍｂｒａｎｅ）が挙げられる。
【００８１】
前記不織布としてはポリオレフィン系不織布の他に、例えば、ポリエチレンテレフタレート（ｐｏｌｙｅｔｈｙｌｅｎｅｔｅｒｅｐｈｔｈａｌａｔｅ）、ポリブチレンテレフタレート（ｐｏｌｙｂｕｔｙｌｅｎｅｔｅｒｅｐｈｔｈａｌａｔｅ）、ポリエステル（ｐｏｌｙｅｓｔｅｒ）、ポリアセタール（ｐｏｌｙａｃｅｔａｌ）、ポリアミド（ｐｏｌｙａｍｉｄｅ）、ポリカーボネート（ｐｏｌｙｃａｒｂｏｎａｔｅ）、ポリイミド（ｐｏｌｙｉｍｉｄｅ）、ポリエーテルエーテルケトン（ｐｏｌｙｅｔｈｅｒｅｔｈｅｒｋｅｔｏｎｅ）、ポリエーテルスルホン（ｐｏｌｙｅｔｈｅｒｓｕｌｆｏｎｅ）、ポリフェニレンオキシド（ｐｏｌｙｐｈｅｎｙｌｅｎｅｏｘｉｄｅ）、ポリフェニレンスルフィド（ｐｏｌｙｐｈｅｎｙｌｅｎｅｓｕｌｆｉｄｅ）及びポリエチレンナフタレン（ｐｏｌｙｅｔｈｙｌｅｎｅｎａｐｈｔｈａｌｅｎｅ）などをそれぞれ単独で、またはこれらを混合した高分子で形成した不織布が挙げられる。不織布の構造は、長繊維で構成されたスパンボンド不織布またはメルトブロー不織布であってもよい。
【００８２】
前記多孔性基材の厚さは特に制限されないが、１μｍ〜１００μｍであってもよい。具体的に、前記多孔性基材の厚さは１μｍ以上、５μｍ以上が可能であり、１００μｍ以下、５０μｍ以下が可能である。
【００８３】
多孔質基材に存在する気孔の大きさ及び気孔度も特に制限されないが、それぞれ０．００１μｍ〜５０μｍ及び１０％〜９５％であってもよい。
【００８４】
前記リチウム二次電池は、分離膜により区分される正極側の正極電解液及び負極側の負極電解液をさらに含むことができる。前記正極電解液及び負極電解液は、それぞれ溶媒及び電解塩を含むことができる。前記正極電解液及び負極電解液は互いに同一もしくは異なっていてもよい。
【００８５】
本発明に係るリチウム二次電池において、前記電解液は水系電解液または非水系電解液であってもよい。前記水系電解液は溶媒として水を含むことができ、前記非水系電解液は溶媒として非水系溶媒を含むことができる。
【００８６】
前記非水系電解液に含まれる電解質塩はリチウム塩である。前記リチウム塩は、リチウム二次電池用電解液に通常使用されるものを制限なく用いることができる。例えば、前記リチウム塩は、ＬｉＦＳＩ、ＬｉＰＦ６、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＰＦ６、ＬｉＡｌＣｌ４、ＣＨ３ＳＯ３Ｌｉ、ＣＦ３ＳＯ３Ｌｉ、（ＣＦ３ＳＯ２）２ＮＬｉ、クロロボランリチウム及び４−フェニルホウ酸リチウムからなる群より選択される１種以上であってもよい。
【００８７】
前述した非水系電解液に含まれる有機溶媒としては、リチウム二次電池用電解液に通常使用されるものを制限なく用いることができ、例えば、エーテル、エステル、アミド、線状カーボネート、環状カーボネートなどをそれぞれ単独で、または２種以上混合して用いることができる。その中で代表的には、環状カーボネート、線状カーボネート、またはこれらのスラリーであるカーボネート化合物を含むことができる。
【００８８】
前記環状カーボネート化合物の具体的な例としては、エチレンカーボネート（ｅｔｈｙｌｅｎｅ ｃａｒｂｏｎａｔｅ、ＥＣ）、プロピレンカーボネート（ｐｒｏｐｙｌｅｎｅ ｃａｒｂｏｎａｔｅ、ＰＣ）、１，２−ブチレンカーボネート、２，３−ブチレンカーボネート、１，２−ペンチレンカーボネート、 ２，３−ペンチレンカーボネート、ビニレンカーボネート、ビニルエチレンカーボネート、及びこれらのハロゲン化物からなる群より選択されるいずれか１つ、またはこれらのうち２種以上のスラリーがある。これらのハロゲン化物としては、例えば、フルオロエチレンカーボネート（ｆｌｕｏｒｏｅｔｈｙｌｅｎｅ ｃａｒｂｏｎａｔｅ、ＦＥＣ）などがあり、これに限定されるものではない。
【００８９】
また、前記線状カーボネート化合物の具体的な例としては、ジメチルカーボネート（ＤＭＣ）、ジエチルカーボネート（ＤＥＣ）、ジプロピルカーボネート、エチルメチルカーボネート（ＥＭＣ）、メチルプロピルカーボネート及びエチルプロピルカーボネートからなる群より選択されるいずれか１つ、またはこれらのうち２種以上のスラリーなどが代表的に用いられることができるが、これに限定されるものではない。特に、前記カーボネート系有機溶媒中で環状カーボネートであるエチレンカーボネート及びプロピレンカーボネートは高粘度の有機溶媒で誘電率が高く、電解質内のリチウム塩をさらによく解離させることができ、このような環状カーボネートにジメチルカーボネート及びジエチルカーボネートのような低粘度、低誘電率の線状カーボネートを適当な割合で混合して用いると、より高い電気伝導率を有する電解液を作ることができる。
【００９０】
また、前記有機溶媒中のエーテルとしては、ジメチルエーテル、ジエチルエーテル、ジプロピルエーテル、メチルエチルエーテル、メチルプロピルエーテル、及びエチルプロピルエーテルからなる群より選択されるいずれか１つ、またはこれらのうち２種以上のスラリーを用いることができるが、これに限定されるものではない。
【００９１】
また、前記有機溶媒中のエステルとしては、メチルアセテート、エチルアセテート、プロピルアセテート、メチルプロピオネート、エチルプロピオネート、プロピルプロピオネート、γ−ブチロラクトン、γ−バレロラクトン、γ−カプロラクトン、 σ−バレロラクトン及びε−カプロラクトンからなる群より選択されるいずれか１つ、またはこれらのうち２種以上のスラリーを用いることができるが、これに限定されるものではない。
【００９２】
前記非水系電解液の注入は、最終製品の製造工程及び要求物性によって、電気化学素子の製造工程の中で適切な段階で行われることができる。すなわち、電気化学素子の組立前または電気化学素子の組立最終段階などで適用されることができる。
【００９３】
本発明に係るリチウム二次電池は、一般的な工程である巻取り（ｗｉｎｄｉｎｇ）以外にも、セパレータと電極の積層（ｌａｍｉｎａｔｉｏｎ、ｓｔａｃｋ）及び折り畳み（ｆｏｌｄｉｎｇ）工程が可能である。
【００９４】
そして、前記電池ケースの形状は特に制限されず、円筒形、積層形、角形、ポーチ（ｐｏｕｃｈ）形またはコイン（ｃｏｉｎ）形などの様々な形状にすることができる。これら電池の構造と製造方法は、この分野において広く知られているので、詳細な説明は省略する。
【００９５】
また、前記リチウム二次電池は、用いる正極／負極材質によってリチウム−硫黄電池、リチウム−空気電池、リチウム−酸化物電池、リチウム全固体電池など、様々な電池に分類が可能である。
【００９６】
本発明はまた、前記リチウム二次電池を単位電池で含む電池モジュールを提供する。
【００９７】
前記電池モジュールは、高温安定性、長いサイクル特性及び高容量特性などが要求される中大型デバイスの電源として用いることができる。
【００９８】
前記中大型デバイスの例としては、電池的モーターによって動力を受けて動くパワーツール（ｐｏｗｅｒ ｔｏｏｌ）；電気自動車（ｅｌｅｃｔｒｉｃ ｖｅｈｉｃｌｅ、ＥＶ）、ハイブリッド電気自動車（ｈｙｂｒｉｄ ｅｌｅｃｔｒｉｃ ｖｅｈｉｃｌｅ、ＨＥＶ）、プラグ−インハイブリッド電気自動車（ｐｌｕｇ−ｉｎ ｈｙｂｒｉｄ ｅｌｅｃｔｒｉｃ ｖｅｈｉｃｌｅ、ＰＨＥＶ）などを含む電気車；電気自転車（Ｅ−ｂｉｋｅ）、電気スクーター（Ｅ−ｓｃｏｏｔｅｒ）を含む電気二輪車；電気ゴルフカート（ｅｌｅｃｔｒｉｃ ｇｏｌｆ ｃａｒｔ）；電力貯蔵用システムなどが挙げられるが、これらに限定されるものではない。
【００９９】
以下、本発明の理解を助けるために好ましい実施例を提示するが、下記実施例は本発明を例示するに過ぎず、本発明の範疇及び技術思想の範囲内で様々な変更及び修正が可能であることは当業者にとって明らかであり、このような変形及び修正が添付された特許請求の範囲に属するのも当然である。
【０１００】
実施例１：リチウム二次電池用負極
図２に示した工程により、下記のような方法でリチウム二次電池用負極を製造した。
【０１０１】
（１）３次元構造の金属水酸化物の形成（Ｃｕ（ＯＨ）２ＮＷ箔（ｆｏｉｌ））
金属は、１８μｍ厚さのＣｕ箔（ｆｏｉｌ）、金属用エッチング溶液は、０．１３３Ｍの過硫酸アンモニウム（Ａｍｍｏｎｉｕｍ ｐｅｒｓｕｌｆａｔｅ）水溶液と２．６７ＭのＮａＯＨ水溶液を１：１重量比で混合したエッチング溶液を用いた。
【０１０２】
前記Ｃｕ箔（ｆｏｉｌ）を前記エッチング溶液に１０分間浸漬し、エッチングさせた後、水とエタノールを用いて洗浄（ｗａｓｈｉｎｇ）し、５０℃のオーブンで真空（ｖａｃｕｕｍ）乾燥し、３次元構造のＣｕ水酸化物であるＣｕ（ＯＨ）２ＮＷ箔（ｆｏｉｌ）を製造した（ＮＷ：ナノワイヤ（ｎａｎｏｗｉｒｅ））。
【０１０３】
（２）３次元構造の金属水酸化物を窒化させて３次元構造の金属窒化物の形成（Ｃｕ３Ｎ ＮＷ箔（ｆｏｉｌ））
窒素ガスにより形成された不活性雰囲気下で、３次元構造の金属水酸化物であるＣｕ（ＯＨ）２ＮＷ箔（ｆｏｉｌ）にアンモニアガスを流して窒化反応を行い、３次元構造の金属窒化物であるＣｕ３Ｎ ＮＷ箔（ｆｏｉｌ）を製造した。
【０１０４】
（３）３次元構造の金属窒化物をリチウム金属層に転写（Ｌｉ３Ｎ＠Ｃｕ３Ｎ ＮＷ−Ｌｉ）
前記３次元構造の金属窒化物であるＣｕ３Ｎ ＮＷ箔（ｆｏｉｌ）を５００μｍ厚さのリチウム金属層上に接するようにした後、圧延し、前記リチウム金属層上にＣｕ３Ｎ ＮＷ箔（ｆｏｉｌ）を転写させる工程を行い、前記リチウム金属層上にＣｕと窒化リチウムを含む３次元構造体を形成させた。
【０１０５】
転写工程の後、前記リチウム金属層上に前記３次元構造体を含む厚さ３μｍである保護層が形成された負極が製造されたことを確認した（Ｌｉ３Ｎ＠Ｃｕ３Ｎ ＮＷ−Ｌｉ）。
【０１０６】
実施例２：リチウム二次電池（フルセル試験（Ｆｕｌｌ ｃｅｌｌ ｔｅｓｔ）用）
実施例１で製造された負極（５００μｍ厚さのリチウム３次元構造体が転写されて保護層が形成された形態）、ＬＣＯ（ＬｉＣｏＯ２）：ケチェンブラック（ｋｅｔｊｅｎ ｂｌａｃｋ）：ＰＶＤＦ（Ｐｏｌｙｖｉｎｙｌｉｄｅｎｅ ｆｌｕｏｒｉｄｅ）を８：１：１で混合したＬＣＯ電極を正極として用いた。電解液は溶媒としてＥＣ／ＤＥＣ（３：７、ｖ／ｖ）を用い、１．３Ｍ ＬｉＰＦ６と５％重量のＦＥＣを含む組成で製造された電解液及びポリプロピレン分離膜を用いて、コインセル形態のリチウム二次電池を製造した（ＥＣ：エチレンカーボネート（ｅｔｈｙｌｅｎｅ ｃａｒｂｏｎａｔｅ）、ＤＥＣ：ジエチルカーボネート（ｄｉｅｔｈｙｌ ｃａｒｂｏｎａｔｅ）、ＦＥＣ：フルオロエチレンカーボネート（ｆｌｕｏｒｏｅｔｈｙｌｅｎｅ ｃａｒｂｏｎａｔｅ））。
【０１０７】
比較例１：保護層がないリチウム負極及びリチウム二次電池
厚さが５００μｍであるリチウム金属薄膜を負極（ベア（Ｂａｒｅ）Ｌｉ）とし、前記実施例２と同様の方法でリチウム二次電池を製造した。
【０１０８】
比較例２：３次元構造の金属窒化物を含む負極及びリチウム二次電池
実施例１と同様に行うが、前記（３）段階において、前記リチウム金属層上に、３次元構造の窒化金属層であるＣｕ３Ｎ ＮＷ箔（ｆｏｉｌ）を接するようにした後、加圧せず、転写工程を行った。
【０１０９】
その結果、加圧工程を行っていないため、前記リチウム金属層上にＣｕと窒化リチウムを含む３次元構造体が形成されないことを確認した。
【０１１０】
比較例３：薄膜形態の保護層が形成された負極及びリチウム二次電池
５００μｍのリチウム金属層（Ｈｏｎｊｏ、ｌｉｔｈｉｕｍ １４１５）を準備した。
【０１１１】
Ｃｕ３Ｎナノパウダー７０重量％及びスチレンブタジエンゴム（ＳＢＲ：Ｓｔｙｒｅｎｅ Ｂｕｔａｄｉｅｎｅ Ｒｕｂｂｅｒ）バインダー３０重量％を混合し、保護層形成用スラリーを製造した。
【０１１２】
前記保護層形成用スラリーを、前記リチウム金属層４μｍの厚さでコーティングした後、乾燥させ、リチウム金属層及びＣｕ３Ｎを含むレイヤー形態の保護層が順次積層されたリチウム二次電池用負極を製造した。
【０１１３】
前記リチウム二次電池用負極を用いて実施例２と同様の方法でリチウム二次電池を製造した。
【０１１４】
比較例４：薄膜形態の保護層が形成された負極及びリチウム二次電池
金属として、Ｃｕ箔（ｆｏｉｌ）の代わりにＣｕ発泡体（ｆｏａｍ）を用いたことを除いて、実施例１の（１）及び（２）と同様の方法で行い、前記Ｃｕ３Ｎ ＮＷ箔（ｆｏｉｌ）の代わりＣｕ３Ｎ ＮＷ発泡体（ｆｏａｍ）を製造した。
【０１１５】
その後、前記Ｃｕ３Ｎ ＮＷ発泡体（ｆｏａｍ）を液体リチウム（溶融（ｍｏｌｔｅｎ）Ｌｉ）と２００℃で反応させ、Ｌｉが前記Ｃｕ３Ｎ ＮＷ発泡体（ｆｏａｍ）の内部空間に浸漬された形態の負極を製造した（Ｌｉ浸漬（ｉｎｆｉｌｔｒａｔｅｄ）Ｃｕ３Ｎ ＮＷ）。
【０１１６】
前記負極を用いて実施例２と同様の方法でリチウム二次電池を製造した。
【０１１７】
実験例１：光電子分析の実験
実施例１で３次元構造の金属窒化物（Ｃｕ３Ｎ ＮＷ箔（ｆｏｉｌ））をリチウム金属層に転写した後、窒化リチウムが形成されたか否かを確認するために、製造された負極に対してＸ線光電子分光法（Ｘ−ｒａｙ ｐｈｏｔｏｅｌｅｃｔｒｏｎ ｓｐｅｃｔｒｏｓｃｏｐｙ、ＸＰＳ）を用いた実験を行った。
【０１１８】
図３は、実施例１（Ｌｉ３Ｎ＠Ｃｕ３Ｎ ＮＷ−Ｌｉ）及び比較例１（ベア（Ｂａｒｅ）Ｌｉ）の負極に対するＸ線光電子分光法（ＸＰＳ：Ｘ−ｒａｙ ｐｈｏｔｏｅｌｅｃｔｒｏｎ ｓｐｅｃｔｒｏｓｃｏｐｙ）グラフである。
【０１１９】
図３を参照すると、実施例１の負極は、３次元構造の金属窒化物（Ｃｕ３Ｎ ＮＷ箔（ｆｏｉｌ））がリチウム金属層に転写された後、自発的反応によりＣｕ３ＮがＣｕに還元され、Ｌｉ３Ｎが生成されたことが分かる。
【０１２０】
実験例２：走査型電子顕微鏡（ＳＥＭ：Ｓｃａｎｎｉｎｇ Ｅｌｅｃｔｒｏｎ Ｍｉｃｒｏｓｃｏｐｙ）の分析
図４は、実施例１、比較例１及び比較例４でそれぞれ製造された負極表面に対する走査型電子顕微鏡（ＳＥＭ：Ｓｃａｎｎｉｎｇ Ｅｌｅｃｔｒｏｎ Ｍｉｃｒｏｓｃｏｐｙ）写真である。
【０１２１】
図４を参照すると、比較例１の負極はベア（Ｂａｒｅ）Ｌｉの表面であり、実施例１の負極には、空洞（ｖｏｉｄ）が形成された３次元構造体形態の保護層が形成されたことが分かる。
【０１２２】
また、比較例４の負極は、発泡体（ｆｏａｍ）の内部にリチウムが浸漬された形態が観察された。
【０１２３】
実験例３：リチウム二次電池駆動時の負極の形態観察
実施例１（３次元構造体を含む保護層が形成されたリチウム負極）及び比較例１（ベア（Ｂａｒｅ）Ｌｉ）でそれぞれ製造された負極を用いて対称セル（Ｓｙｍｍｅｔｒｉｃ ｃｅｌｌ）を製造した。前記対称セルを駆動時の負極でのリチウム蒸着形態を観察するために、３〜２０ｍＡｈ／ｃｍ２の条件下で、前記対称セルを駆動して負極の表面及び縦断面の形状を観察した。
【０１２４】
図５ａ及び図５ｂは、実施例１及び比較例１の負極を含むリチウム二次電池駆動時の負極でのリチウム蒸着形態を示す写真で、それぞれ負極の表面及び縦断面に対するＳＥＭ写真を示したものである。
【０１２５】
図５ａ及び図５ｂを参照すると、実施例１の場合は、リチウムデンドライトが形成されないことが分かる。
【０１２６】
実験例４：リチウム二次電池の寿命特性の測定（１）
実施例１、比較例１及び比較例４でそれぞれ製造された負極を用いて実施例２と同様の方法で製造されたリチウム二次電池に対して、１ｍＡｈ／ｃｍ２の充電及び１ｍＡｈ／ｃｍ２の放電条件下でリチウム二次電池を駆動した。
【０１２７】
図６ａ、図６ｂ及び図６ｃは、それぞれ実施例１、比較例１及び比較例４でそれぞれ製造されたリチウム二次電池に対する寿命特性の測定結果を示したグラフである。
【０１２８】
前記グラフを参照すると、実施例１は、６００時間以上安定して駆動するのに対し（図６ａ）、比較例１は、１００時間までも駆動することが難しく（図６ｂ）、比較例４は、５００時間までも駆動することが難しいこと（図６ｃ）を確認することができた。
【０１２９】
実験例５：リチウム二次電池の寿命特性の測定（２）
実施例１及び比較例１でそれぞれ製造された負極を含むリチウム二次電池に対して性能テストを行った。このとき、正極活物質としては、それぞれＬＣＯ（ＬｉＣｏＯ２）及びＬＴＯ（Ｌｉ４Ｔｉ５Ｏ１２）を用いて、実施例２と同様の方法でリチウム二次電池を設計した。
【０１３０】
前記リチウム二次電池を１ｍＡｈ／ｃｍ２の充電及び１ｍＡｈ／ｃｍ２の放電条件下で充放電させた。
【０１３１】
図７ａ及び図７ｂは、実施例１及び比較例１で製造された負極を含むリチウム二次電池に対する性能測定実験の結果を示すグラフである（図７ａ：ＬＣＯ電極を含むリチウム二次電池、図７ｂ：ＬＴＯ電極を含むリチウム二次電池）。
【０１３２】
ＬＣＯ電極のような場合、商用電極水準の単位面積当たりの容量３．４ｍＡｈ・ｃｍ−２で製作され、全体セルを０．５Ｃレート（ｒａｔｅ）（〜１．７ｍＡ・ｃｍ−２）で寿命評価を行い、ＬＴＯ電極の場合、単位面積当たりの容量約０．５ｍＡｈ・ｃｍ−２で製作し、４Ｃレート（ｒａｔｅ）（〜２ｍＡ・ｃｍ−２）で寿命評価を行った。
【０１３３】
図７ａ及び図７ｂを参照すると、正極活物質としてＬＣＯを用いる場合とＬＴＯを用いる場合のすべてが実施例１の性能が比較例１に比べて顕著に優れていることが分かった。
【０１３４】
以上、本発明は、たとえ限定された実施例と図面により説明したが、本発明はこれにより限定されず、本発明の属する技術分野における通常の知識を有する者にとって本発明の技術思想と以下に記載する特許請求の範囲の均等範囲内で多様な修正及び変形が可能であることはもちろんである。
【符号の説明】
【０１３５】
１：負極
１０：リチウム金属層
２０：保護層（３次元構造体）
【図１】
2021530855.tif 000003
【図２】
2021530855.tif 000004
【図３】
2021530855.tif 000005
【図４】
2021530855.tif 000006
【図５ａ】
2021530855.tif 000007
【図５ｂ】
2021530855.tif 000008
【図６ａ】
2021530855.tif 000009
【図６ｂ】
2021530855.tif 000010
【図６ｃ】
2021530855.tif 000011
【図７ａ】
2021530855.tif 000012
【図７ｂ】
2021530855.tif 000013
【国際調査報告】
2021530855.tif 000014
2021530855.tif 000015
2021530855.tif 000016
2021530855.tif 000017
2021530855.tif 000018
2021530855.tif 000019